(57)【要約】【課題】難燃性樹脂に対してレーザー溶着した難燃性樹脂成形体及びその製造方法を提供する。【解決手段】ＵＬ９４耐炎性試験準拠の垂直難燃性試験において、１ｍｍ厚の試験片でＶ−１又はＶ−０の難燃性を示し、９４０ｎｍ波長光の透過率が２０％以上である、難燃性ポリアミド樹脂を含む組成物Ａで成形された部品Ａと、９４０ｎｍ波長光の透過率が６０％以下である熱可塑性樹脂を含む組成物Ｂで成形された部品Ｂと、が接合されてなる難燃性樹脂成形体であって、接合の少なくとも一部をレーザー溶着とする。【選択図】なし【特許請求の範囲】
【請求項１】
ＵＬ９４耐炎性試験準拠の垂直難燃性試験において、１ｍｍ厚の試験片でＶ−１又はＶ−０の難燃性を示し、９４０ｎｍ波長光の透過率が２０％以上である、難燃性ポリアミド樹脂を含む組成物Ａで成形された部品Ａと、
９４０ｎｍ波長光の透過率が６０％以下である熱可塑性樹脂を含む組成物Ｂで成形された部品Ｂとが接合されてなる難燃性樹脂成形体であって、前記接合の少なくとも一部がレーザー溶着である難燃性樹脂成形体。
【請求項２】
前記組成物Ａがリン系難燃剤を含む請求項１記載の難燃性樹脂成形体。
【請求項３】
前記組成物Ｂがリン系難燃剤又はハロゲン系難燃剤を含む請求項１又は２記載の難燃性樹脂成形体。
【請求項４】
前記リン系難燃剤が、以下の式（Ｉ）で表されるホスフィン酸塩及び／又は以下の式（ＩＩ）で表されるジホスフィン酸塩を含み、前記ホスフィン酸塩及び／又は前記ジホスフィン酸塩を前記組成物Ａ１００質量％又は前記組成物Ｂ１００質量％に対して１〜３０質量％含む請求項２又は３記載の難燃性樹脂成形体。
【化１】
2019025673.tif 000007
［ 式中、Ｒ１及びＲ２は、同一か又は異なり、直鎖状もしくは分岐状のＣ１〜Ｃ６−アルキル及び／ 又はアリールもしくはフェニルであり、Ｒ３は、直鎖状もしくは分岐状のＣ１〜Ｃ１０−アルキレン、Ｃ６〜Ｃ１０−アリーレン、Ｃ６〜Ｃ１０−アルキルアリーレン又はＣ６〜Ｃ１０− アリールアルキレンであり、Ｍ はカルシウム（イオン） 、マグネシウム（イオン） 、アルミニウム（イオン） 及び／又は亜鉛（イオン）であり、ｍは２又は３であり、ｎは１又は３であり、ｘは１又は２である。］
【請求項５】
前記リン系難燃剤が、さらにメラミンとリン酸とから形成される付加物を、前記組成物Ａ１００質量％又は前記組成物Ｂ１００質量％に対して１〜３０質量％含む請求項４記載の難燃性樹脂成形体。
【請求項６】
さらにホウ酸金属塩を、前記組成物Ａ１００質量％又は前記組成物Ｂ１００質量％に対して０．１〜１０質量％含む請求項４又は５記載の難燃性樹脂成形体。
【請求項７】
前記組成物Ａが、さらにレーザー光透過吸収性成形部材用着色剤を含む請求項１〜６いずれか１項記載の難燃性樹脂成形体。
【請求項８】
前記熱可塑性樹脂が結晶性樹脂である請求項１〜７いずれか１項記載の難燃性樹脂成形体。
【請求項９】
前記熱可塑性樹脂が難燃性樹脂である請求項１〜８いずれか１項記載の難燃性樹脂成形体。
【請求項１０】
前記熱可塑性樹脂がポリアミド樹脂である請求項１〜９いずれか１項記載の難燃性樹脂成形体。
【請求項１１】
前記難燃性樹脂成形体が電池ケース又はバッテリーケースである請求項１〜１０いずれか１項記載の難燃性樹脂成形体。
【請求項１２】
請求項１から１１いずれか１項記載の難燃性樹脂成形体の製造方法であって、前記部品Ａと前記部品Ｂとのレーザー溶着を、前記部品Ａにレーザー光を照射して行う難燃性樹脂成形体の製造方法。
【請求項１３】
前記部品Ａと前記部品Ｂとが当接して配置されている請求項１２記載の難燃性樹脂成形体の製造方法。
【請求項１４】
前記部品Ａと前記部品Ｂとが離間して配置されている請求項１２記載の難燃性樹脂成形体の製造方法。
【発明の詳細な説明】
【技術分野】
【０００１】
本発明は、難燃性ポリアミド樹脂で成形された部品と、熱可塑性樹脂で成形された部品とがレーザー溶着で接合されてなる難燃性樹脂成形体及びその製造方法に関するものである。
【背景技術】
【０００２】
従来、ポリアミド樹脂は、機械的強度、耐熱性などに優れることから、自動車部品、機械部品、電気又は電子部品などの分野で使用されている。特に、電気又は電子部品用途においては、難燃性に対する要求レベルがますます高くなっており、本来ポリアミド樹脂の有する自己消火性よりもさらに高度な難燃性が要求されている。このため、アンダーライターズ・ラボラトリーのＵＬ９４Ｖ−０規格に適合する難燃レベルの高度化検討が数多くなされ、そしてそれらは一般にハロゲン系難燃剤やトリアジン系難燃剤あるいは非ハロゲン化難燃剤を添加する方法によっている（例えば、特許文献１）。
【０００３】
一般に、ポリアミド樹脂組成物の２次加工の溶着としては、超音波溶着、振動溶着、スピン溶着あるいは熱版溶着等の溶着方法が挙げらるが、これらの方法は三次元的な形状の対応が難しい、自動化が困難である、あるいは精密密着が困難であるなどの課題があり、また溶着部からバリが発生し外観や密着性に問題を生じたり、溶着時の振動や熱によって成形体に歪が残るなどの問題が発生する。このため、２次加工の溶着には、レーザー溶着が好ましい。レーザー溶着は局部加熱が可能であり、他の工法と比較して成形体に与えるダメージが少なく、精密な溶着が可能で、自動化も比較的容易であるなどから使用が拡大しており、特許文献２には、レーザー溶着を用いて部品レイアウトの自由度を向上させる技術が記載されている。  
【０００４】
また、特定の着色剤を含むレーザー光透過吸収性成形部材と、特定の着色剤を含有するレーザー光吸収性成形部材とを重ねて、一度のレーザー溶着工程で両部材を一体化できる技術が知られている（特許文献３〜６）。  
【先行技術文献】
【特許文献】
【０００５】
【特許文献１】特開２００７−２３２０７号公報
【特許文献２】特開２０１３−５２５７３号公報
【特許文献３】特開２００７−１１２１２７号公報
【特許文献４】特許第４０４０４６３号公報
【特許文献５】特許第４０８６８９１号公報
【特許文献６】特許第４１０２４２４号公報
【発明の開示】
【発明が解決しようとする課題】
【０００６】
しかし、難燃性樹脂は光線透過率が低いため、レーザー光を用いた溶着を行うことができない。電気又は電子部品やバッテリーなどの製品は、樹脂に対する難燃性能が重要視されてきているため、難燃性樹脂を使用する部品が増えているが、精密な溶着を要求されるにもかかわらず、レーザー溶着を行うことができず、難燃性樹脂を使用した製品の２次加工方法が限られている。  
【０００７】
本発明は上記課題に鑑みなされたものであり、従来レーザー溶着ができなかった難燃性樹脂に対してレーザー溶着した難燃性樹脂成形体及びその製造方法を提供することを目的とするものである。
【課題を解決するための手段】
【０００８】
本発明の難燃性樹脂成形体は、ＵＬ９４耐炎性試験準拠の垂直難燃性試験において、１ｍｍ厚の試験片でＶ−１又はＶ−０の難燃性を示し、９４０ｎｍ波長光の透過率が２０％以上である、難燃性ポリアミド樹脂を含む組成物Ａで成形された部品Ａと、
９４０ｎｍ波長光の透過率が６０％以下である熱可塑性樹脂を含む組成物Ｂで成形された部品Ｂとが接合されてなる難燃性樹脂成形体であって、接合の少なくとも一部がレーザー溶着である。
【０００９】
組成物Ａはリン系難燃剤を含むことが好ましい。
組成物Ｂはリン系難燃剤又はハロゲン系難燃剤を含むことが好ましい。
【００１０】
組成物Ａや組成物Ｂのリン系難燃剤は、以下の式（Ｉ）で表されるホスフィン酸塩及び／又は以下の式（ＩＩ）で表されるジホスフィン酸塩を含むことが好ましく、ホスフィン酸塩及び／又はジホスフィン酸塩を、組成物Ａの場合には組成物Ａ１００質量％、組成物Ｂの場合には組成物Ｂ１００質量％に対して、１〜３０質量％含むことが好ましい。
【化１】
2019025673.tif 000002
［ 式中、Ｒ１及びＲ２は、同一か又は異なり、直鎖状もしくは分岐状のＣ１〜Ｃ６−アルキル及び／ 又はアリールもしくはフェニルであり、Ｒ３は、直鎖状もしくは分岐状のＣ１〜Ｃ１０−アルキレン、Ｃ６〜Ｃ１０−アリーレン、Ｃ６〜Ｃ１０−アルキルアリーレン又はＣ６〜Ｃ１０− アリールアルキレンであり、Ｍ はカルシウム（イオン） 、マグネシウム（イオン） 、アルミニウム（イオン） 及び／又は亜鉛（イオン）であり、ｍは２又は３であり、ｎは１又は３であり、ｘは１又は２である。］
【００１１】
リン系難燃剤は、さらにメラミンとリン酸とから形成される付加物を、組成物Ａ１００質量％又は組成物Ｂ１００質量％に対して１〜３０質量％含むことが好ましい。
【００１２】
さらにホウ酸金属塩を、組成物Ａ１００質量％又は組成物Ｂ１００質量％に対して０．１〜１０質量％含んでいてもよい。
【００１３】
組成物Ａは、さらにレーザー光透過吸収性成形部材用着色剤を含むことが好ましい。
【００１４】
熱可塑性樹脂は結晶性樹脂であることが好ましい。
熱可塑性樹脂は難燃性樹脂であってもよい。
熱可塑性樹脂はポリアミド樹脂であることが好ましい。
【００１５】
難燃性樹脂成形体は電池ケース又はバッテリーケースとすることができる。
【００１６】
本発明の難燃性樹脂成形体の製造方法は、上記難燃性樹脂成形体の製造方法であって、部品Ａと部品Ｂとのレーザー溶着を、部品Ａにレーザー光を照射して行うものである。
【００１７】
部品Ａと部品Ｂとは当接して配置されていてもよい。
部品Ａと部品Ｂとは離間して配置されていてもよい。
【発明の効果】
【００１８】
本発明の難燃性樹脂成形体は、接合の少なくとも一部がレーザー溶着であるので、他の工法で製造される難燃性樹脂成形体と比較して成形体にダメージが少なく、また精密な溶着が可能であるので、難燃性樹脂成形体を従来の製造方法では対応が困難であった三次元的な形状とすることができる。
【発明を実施するための形態】
【００１９】
本発明の難燃性樹脂成形体は、ＵＬ９４耐炎性試験準拠の垂直難燃性試験において、１ｍｍ厚の試験片でＶ−１又はＶ−０の難燃性を示し、９４０ｎｍ波長光の透過率が２０％以上である、難燃性ポリアミド樹脂を含む組成物Ａで成形された部品Ａと、９４０ｎｍ波長光の透過率が６０％以下である熱可塑性樹脂を含む組成物Ｂで成形された部品Ｂとが接合されてなる難燃性樹脂成形体であって、接合の少なくとも一部がレーザー溶着であるものである。
接合の少なくとも一部がレーザー溶着であるとは、部品Ａと部品Ｂの接合部分が複数箇所ある場合には、その一部の箇所の全てあるいは一部分がレーザー溶着されていてもよいし、複数箇所の接合部分の全てがレーザー溶着されていてもよいことを意味する。また、部品Ａと部品Ｂの接合部分が１箇所の場合にはその一部分がレーザー溶着されていてもよいし、接合部分の全てがレーザー溶着されていてもよいことを意味する。
【００２０】
［難燃性ポリアミド樹脂を含む組成物Ａ］
難燃性ポリアミド樹脂を含む組成物Ａは、ＵＬ９４耐炎性試験準拠の垂直難燃性試験において、１ｍｍ厚の試験片でＶ−１又はＶ−０の難燃性を示し、９４０ｎｍ波長光の透過率が２０％以上である。
ＵＬ９４耐炎性試験準拠の垂直難燃性試験において、１ｍｍ厚の試験片でＶ−１又はＶ−０の難燃性は、後述する実施例に記載した方法で測定することができる。
組成物Ａの９４０ｎｍ波長光の透過率は２０％以上であり、２０〜５０％であることが好ましく、さらには２０〜３５％であることがより好ましい。透過率は後述する実施例に記載した方法で測定することができる。
【００２１】
＜難燃性ポリアミド樹脂＞
難燃性ポリアミド樹脂としては、例えば、ジカルボン酸とジアミンとの重縮合物、環状ラクタムの開環重合物、アミノカルボン酸の重縮合物などが挙げられ、具体的にはポリ（カプロラクタム）（以下ポリアミド６と略す）、ポリ（ヘキサメチレンアジパミド）（以下ポリアミド６６と略す）、ポリ（テトラメチレンアジパミド）（以下ポリアミド４６と略す）、ポリ（ヘキサメチレンセバカミド）（以下ポリアミド６１０と略す）、ポリ（ヘキサメチレンドデカミド）（以下ポリアミド６１２と略す）、ポリ（ウンデカメチレンアジパミド）（以下ポリアミド１１６）、ポリ（ウンデカラクタム）（以下ポリアミド１１と略す）、ポリ（ドデカラクタム）（以下ポリアミド１２と略す）等の脂肪族ポリアミドやポリ（メタキシリレンアジパミド）（以下ポリアミドＭＸＤ６と略す）、ポリ（ヘキサメチレンテレフタルアミド）（以下ポリアミド６Ｔと略す）、ポリ（ヘキサメチレンイソフタルアミド）（以下ポリアミド６Ｉと略す）、ポリ（ノナメチレンテレフタルアミド）（以下ポリアミド９Ｔと略す）、ポリ（テトラメチレンイソフタルアミド）（以下ポリアミド４Ｉと略す）等の芳香族成分を含むポリアミド及び上記の脂肪族ポリアミド同士や芳香族成分を含むポリアミド同士や脂肪族ポリアミド同士と芳香族成分を含むポリアミドの共重合体や混合物を挙げることができる。
【００２２】
より好ましい難燃性ポリアミド樹脂は、融点が高すぎると溶融加工時に難燃剤が分解してしまいガス成分が増えるために溶融加工性が低下し、融点が低すぎると成形品におけるＨＤＴ（Heat Deflection Temperature：熱変形温度）等の耐熱性が低下してしまうので、融点が２４０℃以上で且つ２７０℃以下のポリアミド樹脂が好ましい。例えば、ポリアミド６６、ポリアミドＭＸＤ６、６６／６Ｉ共重合ポリアミド、６６／６Ｉ／６Ｔ三元共重合ポリアミド、６６／６Ｉ／６三元共重合ポリアミドである。
【００２３】
最も好ましくは、成形性に加え、外観にも優れるイソフタル酸成分を含む、６６／６Ｉ共重合ポリアミド、６６／６Ｉ／６三元共重合ポリアミドである。具体的には、（１）ポリ（ヘキサメチレンアジパミド）単位６０〜９５質量％及びポリ（ヘキサメチレンイソフタルアミド）単位５〜４０質量％からなる共重合体；（２）ポリ（ヘキサメチレンアジパミド）単位５０〜９４質量％、ポリ（ヘキサメチレンイソフタルアミド）単位５〜４０質量％及びポリ（ヘキサメチレンアジパミド）以外の脂肪族ポリアミド単位１〜１０質量％からなる３元共重合体；（３）ポリ（ヘキサメチレンアジパミド）成分６０〜９５質量％及びポリ（ヘキサメチレンイソフタルアミド）成分５〜４０質量％を含有する混合ポリアミド；（４）ポリ（ヘキサメチレンアジパミド）成分５０〜９４質量％、ポリ（ヘキサメチレンイソフタルアミド）成分５〜４０質量％及びポリ（ヘキサメチレンアジパミド）以外の脂肪族ポリアミド成分１〜１０質量％を含有する混合ポリアミドが挙げられ、これらの芳香族成分を含むポリアミドはさらに好ましい。また、上記（２）中のポリ（ヘキサメチレンアジパミド）以外の脂肪族ポリアミド単位及び（４）中のポリ（ヘキサメチレンアジパミド）以外の脂肪族ポリアミド成分としては、ポリ（カプロラクタム）即ちポリアミド６の単位及び成分などが挙げられる。
【００２４】
＜リン系難燃剤＞
組成物Ａはリン系難燃剤を含むことが好ましい。
（ホスフィン酸塩及び／又はジホスフィン酸塩）
リン系難燃剤としては、以下の式（Ｉ）で表されるホスフィン酸塩及び／又は以下の式（ＩＩ）で表されるジホスフィン酸塩を含むことが好ましく、ホスフィン酸塩及び／又はジホスフィン酸塩を組成物Ａ１００質量％（組成物Ｂの場合には組成物Ｂ１００質量％）に対して１〜３０質量％含むことが好ましい。
【化２】
2019025673.tif 000003
［ 式中、Ｒ１及びＲ２は、同一か又は異なり、直鎖状もしくは分岐状のＣ１〜Ｃ６−アルキル及び／ 又はアリールもしくはフェニルであり、Ｒ３は、直鎖状もしくは分岐状のＣ１〜Ｃ１０−アルキレン、Ｃ６〜Ｃ１０−アリーレン、Ｃ６〜Ｃ１０−アルキルアリーレン又はＣ６〜Ｃ１０− アリールアルキレンであり、Ｍ はカルシウム（イオン） 、マグネシウム（イオン） 、アルミニウム（イオン） 及び／又は亜鉛（イオン）であり、ｍは２又は３であり、ｎは１又は３であり、ｘは１又は２である。］
【００２５】
ホスフィン酸塩及び／又はジホスフィン酸塩（以下、まとめて単にホスフィン酸塩という）は、ヨーロッパ特許出願公開第６９９７０８号公報や特開平０８−７３７２０号公報に記載されているように、ホスフィン酸と金属炭酸塩、金属水酸化物又は金属酸化物を用いて水溶液中で製造される。これらは、本質的にモノマー性化合物であるが、反応条件に依存して、環境によっては縮合度が１〜３のポリマー性ホスフィン酸塩も含まれる。
【００２６】
ホスフィン酸としては、ジメチルホスフィン酸、エチルメチルホスフィン酸、ジエチルホスフィン酸、メチル-n-プロピルホスフィン酸、メタンジ(メチルホスフィン酸)、ベンゼン−１，４−（ジメチルホスフィン酸）、メチルフェニルホスフィン酸及びジフェニルホスフィン酸等が挙げられる。
また金属成分としてはカルシウムイオン、マグネシウムイオン、アルミニウムイオン及び／又は亜鉛イオンを含む金属炭酸塩、金属水酸化物又は金属酸化物が挙げられる。
【００２７】
ホスフィン酸塩としてはジメチルホスフィン酸カルシウム、ジメチルホスフィン酸マグネシウム、ジメチルホスフィン酸アルミニウム、ジメチルホスフィン酸亜鉛、エチルメチルホスフィン酸カルシウム、エチルメチルホスフィン酸マグネシウム、エチルメチルホスフィン酸アルミニウム、エチルメチルホスフィン酸亜鉛、ジエチルホスフィン酸カルシウム、ジエチルホスフィン酸マグネシウム、ジエチルホスフィン酸アルミニウム、ジエチルホスフィン酸亜鉛、メチル−ｎ−プロピルホスフィン酸カルシウム、メチル−ｎ−プロピルホスフィン酸マグネシウム、メチル−ｎ−プロピルホスフィン酸アルミニウム、メチル−ｎ−プロピルホスフィン酸亜鉛、メタンジ（メチルホスフィン酸）カルシウム、メタンジ（メチルホスフィン酸）マグネシウム、メタンジ（メチルホスフィン酸）アルミニウム、メタンジ（メチルホスフィン酸）亜鉛、ベンゼン−１，４−（ジメチルホスフィン酸）カルシウム、ベンゼン−１，４−（ジメチルホスフィン酸）マグネシウム、ベンゼン−１，４−（ジメチルホスフィン酸）アルミニウム、ベンゼン−１，４−（ジメチルホスフィン酸）亜鉛、メチルフェニルホスフィン酸カルシウム、メチルフェニルホスフィン酸マグネシウム、メチルフェニルホスフィン酸アルミニウム、メチルフェニルホスフィン酸亜鉛、ジフェニルホスフィン酸カルシウム、ジフェニルホスフィン酸マグネシウム、ジフェニルホスフィン酸アルミニウム、ジフェニルホスフィン酸亜鉛が挙げられる。
【００２８】
特に難燃性、電気特性、ホスフィン酸合成の観点からジメチルホスフィン酸カルシウム、ジメチルホスフィン酸アルミニウム、ジメチルホスフィン酸亜鉛、エチルメチルホスフィン酸カルシウム、エチルメチルホスフィン酸アルミニウム、エチルメチルホスフィン酸亜鉛、ジエチルホスフィン酸カルシウム、ジエチルホスフィン酸アルミニウム、ジエチルホスフィン酸亜鉛が好ましい。
【００２９】
本発明の難燃性成形体の機械的強度、成形品外観の点でホスフィン酸塩の粒径は１００μｍ以下、好ましくは５０μｍ以下に粉砕した粉末を用いることが好ましい。０．５〜２０μｍの粉末を用いると高い難燃性を発現するばかりでなく成形品の強度が著しく高くなるので特に好ましい。
また、ホスフィン酸塩は必ずしも完全に純粋である必要はなく、未反応物あるいは副生成物が多少残存していても良い。
【００３０】
ホスフィン酸塩の割合は、組成物Ａ１００質量％（組成物Ｂの場合には組成物Ｂ１００質量％）に対して１〜３０質量％の範囲が好ましい。１質量％未満では難燃効果が充分でなく、３０質量％を越えると混練時分解ガスが発生したり、成形加工時に流動性が低下したり、成形金型に汚染性物質が多く付着するなどの問題が生じる。又、機械的物性の著しい低下や、成形品外観の悪化の原因ともなる。より好ましくは、４〜２４質量％、さらに好ましくは、５〜１８質量％である。
【００３１】
（メラミンとリン酸とから形成される付加物）
ホスフィン酸塩は難燃剤として作用するが、メラミンとリン酸とから形成される付加物と併用することで少ない難燃剤量で優れた薄肉難燃性と優れた電気特性を発現する。
メラミンとリン酸とから形成される付加物としては、次の化学式（Ｃ３Ｈ６Ｎ６・ＨＰＯ３）ｎ、（ここでｎは縮合度を表す）で示されるもので、メラミンとリン酸、ピロリン酸、ポリリン酸との実質的に等モルの反応生成物から得られるものを意味し、製法には特に制約はない。通常、リン酸メラミンを窒素雰囲気下、加熱縮合して得られるポリリン酸メラミンを挙げることができる。
【００３２】
ここでリン酸メラミンを構成するリン酸としては、具体的にはオルトリン酸、亜リン酸、次亜リン酸、メタリン酸、ピロリン酸、三リン酸、四リン酸等が挙げられるが、特にオルトリン酸、ピロリン酸を用いたメラミンとの付加物を縮合したポリリン酸メラミンが難燃剤としての効果が高く、好ましい。特に耐熱性の点からかかるポリリン酸メラミンの縮合度ｎは５以上が好ましい。また、ポリリン酸メラミンはポリリン酸とメラミンの等モルの付加塩であっても良く、メラミンとの付加塩を形成するポリリン酸としては、いわゆる縮合リン酸と呼ばれる鎖状ポリリン酸、環状ポリメタリン酸が挙げられる。これらポリリン酸の縮合度ｎには特に制約はなく通常３〜５０であるが、得られるポリリン酸メラミン付加塩の耐熱性の点でポリリン酸の縮合度ｎは５以上が好ましい。かかるポリリン酸メラミン付加塩はメラミンとポリリン酸との混合物を例えば水スラリーとなし、よく混合して両者の反応生成物を微粒子状に形成させた後、このスラリーを濾過、洗浄、乾燥し、さらに必要であれば焼成し、得られた固形物を粉砕して得られる粉末である。
【００３３】
本発明の難燃性成形体の機械的強度、成形品外観の点でポリリン酸メラミンの粒径は１００μｍ以下、好ましくは５０μｍ以下に粉砕した粉末を用いることが好ましい。０．５〜２０μｍの粉末を用いると高い難燃性を発現するばかりでなく成形品の強度が著しく高くなるので特に好ましい。
また、ポリリン酸メラミンは必ずしも完全に純粋である必要はなく、未反応のメラミンあるいはリン酸、ポリリン酸が多少残存していても良い。
【００３４】
メラミンとリン酸とから形成される付加物の割合は、組成物Ａ１００質量％（組成物Ｂの場合には組成物Ｂ１００質量％）に対して１〜３０質量％の範囲であることが好ましい。１質量％未満では難燃効果が充分でなく、３０質量％を越えると混練時分解ガスが発生したり、成形加工時に流動性が低下したり、成形金型に汚染性物質が多く付着するなどの問題が生じる。また、機械的物性の著しい低下や、成形品外観の悪化の原因ともなる。より好ましくは、４〜２４質量％、さらに好ましくは、５〜１８質量％である。
【００３５】
（ホウ酸金属塩）
本発明の難燃性樹脂成形体は、上記難燃剤に加えて、金属化合物のような難燃助剤を含むことが好ましい。金属化合物として例えば、ホウ酸金属塩が好ましく、ホウ酸亜鉛、ホウ酸マグネシウム、ホウ酸カルシウム、ホウ酸アルミニウム等が挙げられる。樹脂の分解で燃料となるガスの発生を抑制し、難燃性を高めるのに必要な不燃層（又は炭化層）の形成効率が高く、即ち難燃性に優れ、さらに３００℃以上の熱加工時での安定性にも優れるので、ｘＺｎＯ・ｙＢ２Ｏ３・ｚＨ２Ｏ（ｘ＞０、ｙ＞０、ｚ≧０）で表されるホウ酸亜鉛が好ましい。さらには、２ＺｎＯ・３Ｂ２Ｏ３・３．５Ｈ２Ｏ、４ＺｎＯ・Ｂ２Ｏ３・Ｈ２Ｏ、２ＺｎＯ・３Ｂ２Ｏ３で表されるホウ酸亜鉛が好ましい。
また、これらのホウ酸金属塩はシラン系カップリング剤、チタネート系カップリング剤等の表面処理剤で処理されていてもよい。また、平均粒径は、好ましくは３０μｍ以下であり、さらに好ましくは、１５μｍ以下であり、特に好ましくは７μｍ以下である。
【００３６】
ホウ酸金属塩の割合は、組成物Ａ１００質量％（組成物Ｂの場合には組成物Ｂ１００質量％）に対して０．１〜１０質量％の範囲であることが好ましい。０．１質量％未満では混練時や成形加工時に分解ガスが発生するなどの問題が生じる。１０質量％を越えると成形加工時に流動性が低下したり、機械的物性の著しい低下や、成形品外観の悪化の原因ともなる。より好ましくは、０．３〜３質量％であり、さらに好ましくは、０．５〜１．５質量％である。
【００３７】
＜レーザー光透過吸収性成形部材用着色剤＞
組成物Ａはレーザー光透過吸収性成形部材用着色剤を含むことが好ましい。レーザー光透過吸収性成形部材用着色剤とは、添加することによって部品Ａをレーザー光の一部を透過しながら、一部を吸収することができるようにするものである。具体的なものとしては、カーボンブラック、アジン系化合物、ニグロシン、アニリンブラック、フタロシアニン、ナフタロシアニン、ポルフィリン、シアニン系化合物、ペリレン、クオテリレン、金属錯体、アゾ染料、アントラキノン、スクエア酸誘導体及びインモニウム染料等が挙げられ、これらの着色剤は用途に応じて、単独で又は２種以上を適宜組み合わせて用いることができる。このようなレーザー光透過吸収性成形部材用着色剤の市販品としては、例えばＡＣＷマスターバッチ（オリヱント化学工業：ｅＢＩＮＤ  ＡＣＷ−９８７１）を挙げることができる。このようなレーザー光透過吸収性成形部材用着色剤を含ませることにより、溶着強度を高めることができるほか、レーザー溶着時にレーザー溶着する部品間（接合対象物間）に隙間が存在しても接合可能となる。
【００３８】
［熱可塑性樹脂を含む組成物Ｂ］
＜熱可塑性樹脂＞
熱可塑性樹脂としては、芳香族ビニル化合物重合体、芳香族ビニル化合物共重合体、ポリプロピレン、ポリエチレン、ポリアミド６、ポリアミド６６、ポリアミド６６／６、芳香環含有ポリアミド、脂肪族環含有ポリアミド、ポリフェニレンエーテル、ポリフェニレンサルファイド、液晶ポリマー、ポリエーテルエーテルケトン、ポリアリレート、ポリエーテルサルフォン、ポリサルフォンから選ばれる少なくとも１種以上であることが好ましい。より好ましくは、芳香族ビニル化合物共重合体、芳香環含有ポリアミド、脂肪族環含有ポリアミド、ポリフェニレンサルファイド、液晶ポリマー、ポリエーテルエーテルケトン、ポリアリレート、ポリエーテルサルフォン、ポリサルフォンから選ばれる少なくとも１種以上である。さらに好ましくは、芳香族ビニル化合物共重合体、芳香環含有ポリアミド、脂肪族環含有ポリアミド、液晶ポリマーから選ばれる少なくとも１種以上である。
【００３９】
熱可塑性樹脂は結晶性、非晶性いずれでもよいが、耐薬品性や機械強度、耐熱性向上の観点から結晶性であることが好ましい。結晶性熱可塑性樹脂として、以下に制限されないが、例えば、ポリアミド、ポリエチレン及びポリプロピレン等のポリオレフィン、ポリアセタール、ポリ乳酸、ポリコハク酸ブチレン、ポリヒドロキシブタン酸、ポリエチレンテレフタレート、ポリブチレンテレフタレート、ポリトリメチレンテレフタレート、ポリエチレンナフタレート、ポリブチレンナフタレート及びポリ−１，４−シクロヘキサンジメチレンテレフタレート、等のポリエステル、ポリエーテルケトン、ポリエーテルエーテルケトン及びポリエーテルケトンケトン等のポリアリールケトン、シンジオタクチックポリスチレン、並びにポリフェニレンサルファイドが挙げられる。
【００４０】
中でも、耐熱性を向上させる観点から、ポリアミド、ポリエチレンテレフタレート、ポリブチレンテレフタレート、ポリトリメチレンテレフタレート、ポリエチレンナフタレート、ポリブチレンナフタレート、ポリ−１，４−シクロヘキサンジメチレンテレフタレート、ポリエーテルケトン、ポリエーテルエーテルケトン、ポリエーテルケトンケトン、シンジオタクチックポリスチレン及びポリフェニレンサルファイドが好ましい。加えて、得られるポリアミド組成物の靭性を向上させる観点から、より好ましくはポリエチレンテレフタレート、ポリブチレンテレフタレート、ポリトリメチレンテレフタレート、ポリエチレンナフタレート、ポリブチレンナフタレート、ポリエーテルケトン、ポリエーテルエーテルケトン、ポリエーテルケトンケトン及びポリフェニレンサルファイドであり、さらに好ましくはポリエチレンナフタレート、ポリエーテルケトン、ポリエーテルエーテルケトン、ポリエーテルケトンケトン及びポリフェニレンサルファイドである。
結晶性熱可塑性樹脂は、１種単独で用いてもよく、２種以上を組み合わせて用いてもよい。
【００４１】
組成物Ｂはリン系難燃剤又はハロゲン系難燃剤を含むことが好ましい。リン系難燃剤は上記組成物Ａに記載したものと同様のものを用いることできる。
＜ハロゲン系難燃剤＞
ハロゲン系難燃剤としては、ハロゲン元素を含む難燃剤であれば、特に限定されるものではなく、例えば、塩素系難燃剤や臭素系難燃剤などが挙げられる。
ハロゲン系難燃剤は１種類で用いてもよいし、２種類以上を組み合わせて用いてもよい。
【００４２】
塩素系難燃剤としては、例えば、塩素化パラフィン、塩素化ポリエチレン、ドデカクロロペンタシクロオクタデカ−７，１５−ジエン（オキシデンタルケミカル製 デクロランプラス２５＜登録商標＞）、及び無水ヘット酸などが挙げられる。
【００４３】
臭素系難燃剤としては、例えば、ヘキサブロモシクロドデカン（ＨＢＣＤ）、デカブロモジフェニルオキサイド（ＤＢＤＰＯ）、オクタブロモジフェニルオキサイド、テトラブロモビスフェノールＡ（ＴＢＢＡ）、ビス（トリブロモフェノキシ）エタン、ビス（ペンタブロモフェノキシ）エタン（ＢＰＢＰＥ）、テトラブロモビスフェノールＡエポキシ樹脂（ＴＢＢＡエポキシ）、テトラブロモビスフェノールＡカーボネート（ＴＢＢＡ−ＰＣ）、エチレン（ビステトラブロモフタル）イミド（ＥＢＴＢＰＩ）、エチレンビスペンタブロモジフェニル、トリス（トリブロモフェノキシ）トリアジン（ＴＴＢＰＴＡ）、ビス（ジブロモプロピル）テトラブロモビスフェノールＡ（ＤＢＰ−ＴＢＢＡ）、ビス（ジブロモプロピル）テトラブロモビスフェノールＳ（ＤＢＰ−ＴＢＢＳ）、臭素化ポリフェニレンエーテル（ポリ（ジ）ブロモフェニレンエーテルなどを含む）（ＢｒＰＰＥ）、臭素化ポリスチレン（ポリジブロモスチレン、ポリトリブロモスチレン、架橋臭素化ポリスチレンなどを含む）（ＢｒＰＳ）、臭素化架橋芳香族重合体、臭素化エポキシ樹脂、臭素化フェノキシ樹脂、臭素化スチレン−無水マレイン酸重合体、テトラブロモビスフェノールＳ（ＴＢＢＳ）、トリス（トリブロモネオペンチル）ホスフェート（ＴＴＢＮＰＰ）、ポリブロモトリメチルフェニルインダン（ＰＢＰＩ）、及びトリス（ジブロモプロピル）−イソシアヌレート（ＴＤＢＰＩＣ）などが挙げられる。
【００４４】
ハロゲン系難燃剤としては、押出や成形などの溶融加工時の腐食性ガスの発生量を抑制するという観点や、さらには難燃性の発現、靭性及び剛性などの機械的物性の観点で、臭素化ポリフェニレンエーテル（ポリ（ジ）ブロモフェニレンエーテルなどを含む）、臭素化ポリスチレン（ポリジブロモスチレン、ポリトリブロモスチレン、架橋臭素化ポリスチレンなどを含む）が好ましく、臭素化ポリスチレンがより好ましい。
【００４５】
ハロゲン系難燃剤の含有量は、特に限定されるものではないが、熱可塑性樹脂１００質量部に対して、好ましくは３０〜６０質量部であり、より好ましくは３５〜５５質量部であり、さらに好ましくは４０〜５０質量部である。
ハロゲン系難燃剤の含有量を３０質量部以上とすることにより、難燃性に優れるポリアミド樹脂組成物を得ることができる。また、ハロゲン系難燃剤の含有量を６０質量部以下とすることにより、溶融混練時に分解ガスの発生、成形加工時の流動性の低下や、成形金型に汚染性物質の付着を抑制することができる。さらに、靭性及び剛性などの機械物性や成形品外観の低下も抑制することができる。
【００４６】
ハロゲン系難燃剤を用いる場合、難燃助剤を含んでいてもよい、難燃助剤としては、特に限定されるものではなく、例えば、三酸化二アンチモン、四酸化二アンチモン、五酸化二アンチモン、アンチモン酸ナトリウムなどの酸化アンチモン類；一酸化スズ、二酸化スズなどの酸化スズ類；酸化第二鉄、γ酸化鉄などの酸化鉄類；その他酸化亜鉛、ホウ酸亜鉛、酸化カルシウム、酸化アルミニウム（アルミナ）、酸化アルミニウム（ベーマイト）、酸化ケイ素（シリカ）、酸化チタン、酸化ジルコニウム、酸化マンガン、酸化モリブデン、酸化コバルト、酸化ビスマス、酸化クロム、酸化ニッケル、酸化銅、及び酸化タングステンなどの金属酸化物；水酸化マグネシウム、及び水酸化アルミニウムなどの金属水酸化物；アルミニウム、鉄、チタン、マンガン、亜鉛、モリブデン、コバルト、ビスマス、クロム、スズ、アンチモン、ニッケル、銅、及びタングステンなどの金属粉末；炭酸亜鉛、炭酸カルシウム、炭酸マグネシウム、及び炭酸バリウムなどの金属炭酸塩；ホウ酸マグネシウム、ホウ酸カルシウム、及びホウ酸アルミニウムなどの金属ホウ酸塩；並びにシリコーン；などが挙げられる。
これらの難燃助剤は１種類で用いてもよいし、２種類以上を組み合わせて用いてもよい。
【００４７】
難燃助剤の含有量は、熱可塑性樹脂１００質量部に対して、好ましくは０．１〜３０質量部であり、より好ましくは１〜３０質量部であり、さらに好ましくは２〜２０質量部であり、特に好ましくは４〜１５質量部である。難燃助剤をこの範囲で含有することにより、さらに難燃性に優れる組成物Ｂを得ることができる。
【００４８】
［任意成分］
本発明における組成物Ａ及び組成物Ｂは強化材を含んでいてもよい。強化材を含むことにより、更なる難燃性、機械特性の向上を図ることができる。
強化材としては、ガラス繊維、炭素繊維、チタン酸カリウム繊維、石膏繊維、黄銅繊維、ステンレス繊維、スチール繊維、セラミックス繊維、ボロンウィスカ繊維、マイカ、タルク、シリカ、炭酸カルシウム、カオリン、焼成カオリン、ウォラストナイト、アパタイト、ガラスビーズ、ガラスフレーク、酸化チタン等の繊維状、粒状、板状、あるいは針状の無機質強化材が挙げられる。これらの強化材は二種以上組み合わせて用いてもよい。特にガラス繊維等の繊維状強化材が燃焼時のドリップ抑制効果が高く、また、燃焼時に生成する不燃層（又は炭化層）強化を行い、発泡した不燃層（又は炭化層）の形状を維持し、高い難燃化を実現できるので好ましく使用される。
【００４９】
また、ガラス繊維は長繊維タイプのロービング、短繊維タイプのチョップドストランド、ミルドファイバー等から選択して用いることができる。ガラス繊維は表面処理した物を用いるのが好ましい。とりわけ、ガラス繊維を用いると、物性、難燃性に特に優れるため特に好ましい。そのなかでもガラス繊維の平均繊維径５〜３０μｍが好ましい。また、ポリアミド樹脂用にガラス繊維表面を処理したものが優れた物性を付与するので一層好ましい。
【００５０】
さらに、組成物Ａ及びＢは必要に応じて以下のような添加剤を配合したものであってもよい。添加剤の種類としては、例えば、カーボンフィラー、着色剤、充填材、紫外線吸収剤、光安定剤、酸化防止剤、抗菌・防かび剤、助色剤、分散剤、安定剤、可塑剤、改質剤、帯電防止剤、潤滑剤、離型剤、結晶促進剤及び結晶核剤等が挙げられる。これらの添加剤は１種を単独で使用してもよく、２種以上を併用してもよい。但し、組成物Ａの場合は、厚み１ｍｍ厚の成形品で９４０ｎｍの光線透過率が２０％以上となるように、組成物Ｂの場合には、厚み１ｍｍ厚の成形品で９４０ｎｍの光線透過率が６０％以下となるようにする。
【００５１】
［組成物Ａ及びＢの製造方法及び部品Ａ及びＢの製造方法］
組成物Ａ及びＢの製造方法は、特に限定はない。組成物Ａ及びＢがともに難燃剤を含む場合について説明すると、組成物Ａの場合には、難燃性ポリアミド樹脂と、難燃剤や難燃助剤を、組成物Ｂの場合には、熱可塑性樹脂と、難燃剤や難燃助剤を、常用の単軸又は２軸の押出機やニーダー等の混練機を用いて、樹脂の融点等に応じて、２００〜３５０℃の温度で溶融混練することが一般的であるが、強化材を添加する場合には、機械特性を維持するために、樹脂と難燃剤や難燃助剤を充分に溶融混練された後に添加することが好ましい。
組成物Ａ及びＢは、射出成形、押出成形、ブロー成形など公知の方法によって部品Ａ及び部品Ｂに成形することができる。
【００５２】
［難燃性樹脂成形体の製造方法］
本発明の難燃性樹脂成形体の製造方法は、部品Ａと部品Ｂとのレーザー溶着を、部品Ａにレーザー光を照射して行うものである。従来、ＵＬ９４耐炎性試験準拠の垂直難燃性試験において、１ｍｍ厚の試験片でＶ−１又はＶ−０の難燃性を示す部品は、レーザー溶着で使用する領域の波長８００〜１６００ｎｍの赤外光線、８００〜１１００ｎｍに発振波長を有するレーザー光の透過率が低く、レーザー溶着を行うことができなかったが、本発明の部品Ａは、９４０ｎｍ波長光の透過率が２０％以上であるので、部品Ａにレーザー光を照射することで部品Ｂと溶着することができる。
【００５３】
部品Ａに部品Ｂが勘合している場合や、部品Ａと部品Ｂが重なり合っている場合には、部品Ａ側からレーザー光を照射することで部品Ａと部品Ｂを溶着させることができる。
部品Ａと部品Ｂとが当接している場合でも、部品Ａは、９４０ｎｍ波長光の透過率が２０％以上であるので、部品Ａにレーザー光を照射すると照射された部分が溶融するため部品Ｂと溶着させることができる。
また、部品Ａと部品Ｂとが離間していても、部品Ａにレーザー光を照射すると照射された部分が溶融し、溶融した部分が部品Ｂと接触することで接合させることができる。
【００５４】
［難燃性樹脂成形体の適用］
本発明の難燃性樹脂成形体は、例えば、パソコン、ハードディスクＤＶＤ（digital video disk）ドライブレコーダー、デジタルビデオカメラ、携帯型デジタル音楽プレーヤー、携帯電話等のデジタル家電製品に使用されるハードディスクの内部部品や各種コンピューター及びその周辺機器等の内部部品、ＩＣ（integrated circuit）トレー材料、各種ディスクプレーヤー等のシャーシー、キャビネット等の電気・電子部品、リレーブロック材料等に代表されるオートバイ、電動自転車、自動車の電装部品、自動車用耐熱部品あるいは事務機器用耐熱部品に好適である。中でも精密成形が必要とされるハードディスクの内部部品、オートバイ、電動自転車、自動車の電装部品として好適に使用される。
【００５５】
ハードディスクの内部部品としては、例えば、ブラケット、ラッチ、コウム、スポイラー、ブッシュ、マウントプレート、フック等が挙げられる。
オートバイ、電動自転車、自動車の電装部品としては、例えば電池ケースやバッテリーケースが挙げられる。
【００５６】
自動車用耐熱部品としては、例えば、オルタネーターターミナル、オルタネーターコネクター、ＩＣレギュレーター、ライトディヤー用ポテンショメーターベース、排気ガスバルブ等の各種バルブ、エンジン冷却水ジョイント、キャブレターメインボディー、キャブレタースペーサー、排気ガスセンサー、冷却水センサー、油温センサー、ブレーキパットウェアーセンサー、スロットルポジションセンサー、クランクシャフトポジションセンサー、エアーフローメーター、ブレーキパット磨耗センサー、エアコン用サーモスタットベース、暖房温風フローコントロールバルブ、ラジエーターモーター用ブラッシュホルダー、ウォーターポンプインペラー、タービンべイン、ワイパーモーター関係部品、デュストリビュター、スタータースィッチ、スターターリレー、トランスミッション用ワイヤーハーネス、ウィンドウウォッシャーノズル、エアコンパネルスィッチ基板、燃料関係電磁気弁用コイル、ヒューズ用コネクター、ホーンターミナル、電装部品絶縁板、ステップモーターローター、ブレーキピストン、ソレノイドボビン、点火装置ケース等の部品、ホイールキャップ、ランプソケット、ランプハウジング、ランプエクステンション、ランプリフレクター等が好適である。
【００５７】
また、事務機器用耐熱部品としては、例えば、エアコン部品、タイプライター部品、ワードプロセッサー部品等に代表される家庭、事務電気製品部品、オフィスコンピューター関連部品、電話機関連部品、ファクシミリ関連部品、複写機関連部品等に好適である。
【実施例】
【００５８】
実施例及び比較例によって本発明をさらに詳細に説明するが、本発明はこの実施例に限定されるものではない。  
なお、実施例及び比較例に用いた原材料及び測定方法を以下に示す。
【００５９】
（各成分の用意）
［（ａ）ポリアミド樹脂］
（ａ−１）：下記ポリアミド製造例のポリアミド６６（ＰＡ６６）硫酸相対粘度２．７９
【００６０】
［（ｂ）強化材］
（ｂ−１）：ガラス繊維（ＧＦ）  日本電気硝子（株）製  商品名  ＥＣＳ０３Ｔ２７５Ｈ／ＰＬ（平均繊維径１０．５μｍ）
【００６１】
［（ｃ）難燃剤］
（ｃ−１）：ホスフィン酸塩：特開平０８−７３７２０号公報に記載されている製法を参考にして、製造されたジエチルホスフィン酸アルミニウム（以下、ＤＥＰＡｌと記載する）。
（ｃ−２）：メラミンとリン酸とから形成される付加物：ポリリン酸メラミン（以下、ＭＰＰと記載する）  チバ・スペシャリティー・ケミカルズ（株）製  商品名  Ｍｅｌａｐｕｒ２００／７０
（ｃ−３）：臭素化ポリスチレン：ＡＬＢＥＭＡＲＬＥ  ＣＯＲＰＯＲＡＴＩＯＮ製  商品名  ＳＡＹＴＥＸＨＰ−７０１０Ｇ（元素分析より臭素含有率：６３質量％、塩素含有率：１７０ｐｐｍ。ＧＰＣ（ゲル浸透クロマトグラフィー）より数平均分子量（Ｍｎ）：１１０００、重量平均分子量（Ｍｗ）：１０１０００）
【００６２】
［（ｄ）難燃助剤］
（ｄ−１）：ホウ酸亜鉛：２ＺｎＯ・３Ｂ２Ｏ３（ホウ酸亜鉛Ａ）Ｕ．Ｓ．Ｂｏｒａｘ社製  商品名  Ｆｉｒｅｂｒａｋｅ５００
（ｄ−２）：三酸化二アンチモン  第一エフ・アール（株）製  商品名  三酸化アンチモン
【００６３】
（ポリアミド６６の製造）
アジピン酸とヘキサメチレンジアミンの等モル塩２．４０ｋｇとアジピン酸０．１ｋｇ、及び純水２．５ｋｇを５Ｌのオートクレーブの中に仕込み良く撹拌した。充分窒素置換した後、撹拌しながら温度を室温から２２０℃まで約１時間かけて昇温した。この際、オートクレーブ内の水蒸気による自然圧で内圧はゲージ圧で１．７６ＭＰａになるが、１．７６ＭＰａ以上の圧にならないよう水を反応系外に除去しながら加熱を続けた。さらに２時間後内温が２６０℃に到達したら、加熱は続けながら、オートクレーブのバルブの開閉調整を行い、ゆっくり約４０分かけて、内圧が０．２ＭＰａになるまで降圧する。その後、約８時間かけて室温まで冷却した。冷却後オートクレーブを開け、約２ｋｇのポリマーを取りだし粉砕した。得られたポリアミドは、融点２６４℃、硫酸相対粘度２．７９であった。
【００６４】
（ペレットの製造）
上記で製造したポリアミド６６と、各成分の組成を表１に記載のとおりとし、ロスインウェイトフィーダー（Ｋ−ＴＲＯＮ社製ＬＷＦ−Ｄ５）を用いて、二軸押出機（東芝機械（株）製ＴＥＭ３５ＢＳ、二軸同方向スクリュー回転型、Ｌ／Ｄ＝４７．６）の第一供給口へ供給した。バレル温度２６０℃、吐出量３０ｋｇ／ｈｒ、スクリュー回転数１５０ｒｐｍで押出しを行った。押出機のスクリューは、２つの混練ブロックを設けた。押出機先端ノズルからストランド状にポリマーを排出し、水冷、カッティングを行い、ポリアミド樹脂組成物ペレット（材料１〜６）を得た。
【００６５】
（透過率の測定）
上記材料１〜６の無着色ペレットをシリンダー温度２８５℃に設定した成形機（住友重機械工業製ＳＥ５０Ｄ）に導入し、金型温度８０℃で成形した平板（６０×６０×１ｍｍ）からサンプルを切り出し、分光光度計（日本分光株式会社製分光光度計Ｖ−６７０）にて９４０ｎｍ光波長の透過率を測定した。測定した結果を表１に示す。
【００６６】
（難燃性の判定）
上記材料１〜６の無着色ペレットを用いて、２７０℃に設定したスクリューインライン型射出成形機に供給し、金型温度８０℃の条件で、ＵＬ−９４垂直燃焼試験測定用テストピースを射出成形した（厚み：１ｍｍ）。このようにして成形したそれぞれ５本の試験片を用いて、ＵＬ−９４垂直燃焼試験に基づき難燃性を評価し、難燃性Ｖ−０、Ｖ−１、Ｖ−２、ＨＢの判定を実施した。測定した結果を表１に示す。
【００６７】
【表１】
2019025673.tif 000004
【００６８】
（着色ペレットの作製）
上記材料１にレーザー溶着用着色マスターバッチ（オリヱント化学工業：ｅＢＩＮＤ  ＡＣＷ−９８７１、以下単にＡＣＷと記載する）を２０倍から２００倍までの希釈倍率でドライブレンドした材料で板厚１ｍｍの平板を成形した（材料７〜１２）。具体的には、上記材料１に各希釈倍率のＡＣＷを添加してペレットを製造し、このペレットをシリンダー温度２８５℃に設定した成形機（住友重機械工業製ＳＥ５０Ｄ）に導入し、金型温度８０℃で成形した平板（６０×６０×１ｍｍ）サンプルを切り出し、分光光度計（日本分光株式会社製分光光度計Ｖ−６７０）にて９４０ｎｍ光波長の透過率と光線反射率を測定した。
【００６９】
得られた値から成形品内部の光の吸収と散乱を算出した結果を表２に示す。透過率は値が高いほどレーザー光を通しやすいため、エネルギーロスを生じにくくなる。また、レーザー光そのものを１００％とした場合、レーザー光１００％から（透過率＋反射率）を引いた値が光の（吸収＋散乱）になる。吸収＋散乱が大きいほどレーザー光のエネルギーを受けて発熱しやすくなる。
【００７０】
【表２】
2019025673.tif 000005
【００７１】
（成形体の製造）
上記各材料のペレットを、シリンダー温度２８５℃に設定した成形機（住友重機械工業製ＳＥ５０Ｄ）に導入し、金型温度８０℃で平板（６０×６０×１ｍｍ）を成形した。この平板を部材Ａ又は部材Ｂとして用い、２枚の板厚１ｍｍの平板を固定した状態で、レーザー溶着機のヘッドを走査速度６２．８ｍｍ／ｓｅｃで走査径φ２０ｍｍの円を描くようにレーザーを照射し、同時にその部分をエアーで冷却し、溶着後の溶着状態を確認して、以下の基準で評価した。
ＡＡ：溶着状態／外観共に良好、剥離評価で母材破壊が発生し、溶着部を引き剥がせない
Ａ：溶着状態良好、剥離評価で溶着部が破壊するが溶着痕が観察された
Ｂ：溶着するが、剥離試験で溶着部が容易に剥離し溶着痕が不鮮明
Ｃ：溶着せず
結果を表３に示す。なお、表３のＦＨ７７２標準黒色は旭化成株式会社製レオナ（登録商標）樹脂ＦＨ７７２の標準黒色、材料３標準黒色とは表１の材料３に一次粒径２７ｎｍのカーボンブラックで着色した材料である。
【００７２】
【表３】
2019025673.tif 000006
【００７３】
表３に示すように、レーザー溶着によって所定の難燃性ポリアミド樹脂を含む組成物で成形された成形体と、所定の難燃性熱可塑性樹脂を含む組成物で成形された成形体は、溶着状態が極めて良好であった。